(57)【要約】【課題】高い耐熱性および高いプロトン伝導性を併せ持つペルフルオロポリマーの合成に有用なペルフルオロトリアジン化合物を提供する。【解決手段】下式（ａ）で表される化合物。［化１］2008208040.tif 000029Ｒ１、Ｒ２、Ｒ３は、それぞれ２価のペルフルオロ有機基を示し、Ｒ４は、重合性反応基を有する１価のペルフルオロ有機基を示し、ｎは、０または１を示す。【選択図】なし【特許請求の範囲】
【請求項１】
下式（ａ）で表される化合物。
【化１】
2008208040.tif 000026
ただし、Ｒ１、Ｒ２、Ｒ３は、それぞれ２価のペルフルオロ有機基を示し、Ｒ４は、重合性反応基を有する１価のペルフルオロ有機基を示し、ｎは、０または１を示す。
【請求項２】
前記Ｒ１、Ｒ２、Ｒ３が、それぞれ炭素数１〜１０のペルフルオロアルキレン基（ただし、エーテル性の酸素原子を有していてもよい。）であり、前記Ｒ４が、ＣＦ２＝ＣＦ−、ＣＦ２＝ＣＦＯ−、またはＣＦ２＝ＣＦＣＦ２Ｏ−である、請求項１に記載の化合物。
【請求項３】
下式（ａ０−１）で表される、請求項１または２に記載の化合物。
【化２】
2008208040.tif 000027
ただし、Ｒ１１は、−ＣＦ２−、−ＣＦ（ＣＦ３）−、−ＣＦ（ＣＦ３）ＯＣＦ２ＣＦ２−、または−ＣＦ（ＣＦ３）ＯＣＦ２ＣＦ（ＣＦ３）ＯＣＦ２ＣＦ２−を示す。
【請求項４】
下式（ａ１−１）で表される、請求項１または２に記載の化合物。
【化３】
2008208040.tif 000028
ただし、Ｒ１１は、−ＣＦ２−、−ＣＦ（ＣＦ３）−、−ＣＦ（ＣＦ３）ＯＣＦ２ＣＦ２−、または−ＣＦ（ＣＦ３）ＯＣＦ２ＣＦ（ＣＦ３）ＯＣＦ２ＣＦ２−を示し、Ｒ３１は、炭素数１〜１０のペルフルオロアルキレン基（ただし、エーテル性酸素原子を有していてもよい。）を示す。
【発明の詳細な説明】
【技術分野】
【０００１】
本発明は、ペルフルオロトリアジン化合物に関する。
【背景技術】
【０００２】
燃料電池に用いられる電解質膜には、高い耐熱性および化学的安定性が求められている。同時に、該電解質膜は、高いプロトン伝導性を併せ持った膜であることも非常に重要である。ＮＡＦＩＯＮ（登録商標）およびフレミオン（登録商標）に代表されるペルフルオロポリマーの電解質膜は、炭化水素系ポリマーの電解質膜に比べれば、高い耐熱性、化学的安定性、および高いプロトン伝導性を兼ね備えた膜であるが、電解質膜には、さらなる耐熱性の向上が望まれている。
【０００３】
１，３，５−トリアジン環は、熱安定性に優れていることが知られている。該トリアジン環をペルフルオロポリマー中に導入することによって、電解質膜の耐熱性の向上が期待できる。
該トリアジン環をペルフルオロポリマー中に導入する方法としては、重合性反応基を有するペルフルオロトリアジン化合物を用い、単独重合または共重合によって該トリアジン環をペルフルオロポリマー中に組み込む方法がある。
また、高いプロトン伝導性を有する官能基の前駆体としては、スルホニル基の隣接炭素上を電子求引性のフッ素原子または含フッ素有機基で置換した、フルオロスルホニル基が考えられる。
【０００４】
重合性反応基を有するペルフルオロトリアジン化合物としては、下式（ｘ）で表される化合物が知られている（特許文献１）。また、フルオロスルホニル基を有するペルフルオロトリアジン化合物としては、下式（ｙ）で表される化合物が知られている（非特許文献１）。
【０００５】
【化１】
2008208040.tif 000002
【０００６】
しかし、重合性反応基およびフルオロスルホニル基の両方を有するペルフルオロトリアジン化合物は、知られていない。
【特許文献１】特開平６−３４０６４０号公報
【非特許文献１】オルガノメタリックス（Ｏｒｇａｎｏｍｅｔａｌｌｉｃｓ）、（米国）、アメリカン・ケミカル・ソサエティ（Ａｍｅｒｉｃａｎ  Ｃｈｅｍｉｃａｌ  Ｓｏｃｉｅｔｙ）、２０００年、第１９巻、ｐ．２６６４−２６７０
【発明の開示】
【発明が解決しようとする課題】
【０００７】
本発明は、高い耐熱性および高いプロトン伝導性を併せ持つペルフルオロポリマーの合成に有用なペルフルオロトリアジン化合物を提供する。
【課題を解決するための手段】
【０００８】
本発明のペルフルオロトリアジン化合物は、下式（ａ）で表される化合物である。
【０００９】
【化２】
2008208040.tif 000003
【００１０】
ただし、Ｒ１、Ｒ２、Ｒ３は、それぞれ２価のペルフルオロ有機基を示し、Ｒ４は、重合性反応基を有する１価のペルフルオロ有機基を示し、ｎは、０または１を示す。
前記Ｒ１、Ｒ２、Ｒ３は、それぞれ炭素数１〜１０のペルフルオロアルキレン基（ただし、エーテル性の酸素原子を有していてもよい。）であることが好ましく、前記Ｒ４は、ＣＦ２＝ＣＦ−、ＣＦ２＝ＣＦＯ−、またはＣＦ２＝ＣＦＣＦ２Ｏ−であることが好ましい。
【００１１】
前記式（ａ）で表される化合物としては、下式（ａ０−１）で表される化合物、または下式（ａ１−１）で表される化合物が好ましい。
【００１２】
【化３】
2008208040.tif 000004
【００１３】
ただし、Ｒ１１は、−ＣＦ２−、−ＣＦ（ＣＦ３）−、−ＣＦ（ＣＦ３）ＯＣＦ２ＣＦ２−、または−ＣＦ（ＣＦ３）ＯＣＦ２ＣＦ（ＣＦ３）ＯＣＦ２ＣＦ２−を示す。
【００１４】
【化４】
2008208040.tif 000005
【００１５】
ただし、Ｒ１１は、−ＣＦ２−、−ＣＦ（ＣＦ３）−、−ＣＦ（ＣＦ３）ＯＣＦ２ＣＦ２−、または−ＣＦ（ＣＦ３）ＯＣＦ２ＣＦ（ＣＦ３）ＯＣＦ２ＣＦ２−を示し、Ｒ３１は、炭素数１〜１０のペルフルオロアルキレン基（ただし、エーテル性酸素原子を有していてもよい。）を示す。
【発明の効果】
【００１６】
本発明のペルフルオロトリアジン化合物は、高い耐熱性および高いプロトン伝導性を併せ持つペルフルオロポリマーの合成に有用である。
【発明を実施するための最良の形態】
【００１７】
本明細書においては、式（ａ）で表される化合物を化合物（ａ）と記す。他の式で表される化合物も同様に記す。
【００１８】
本発明のペルフルオロトリアジン化合物は、化合物（ａ）である。
【００１９】
【化５】
2008208040.tif 000006
【００２０】
Ｒ１、Ｒ２、Ｒ３は、それぞれ２価のペルフルオロ有機基を示す。２価のペルフルオロ有機基とは、２価の有機基中の炭素原子に結合する水素原子のすべてがフッ素原子に置換された基を意味する。２価のペルフルオロ有機基は、エーテル性の酸素原子を有していてもよい。
【００２１】
２価のペルフルオロ有機基の炭素数は、１〜２０が好ましく、化合物（ａ）の取り扱いやすさ（粘度等。）の点から、１〜１０が特に好ましい。
２価のペルフルオロ有機基としては、ペルフルオロアルキレン基（ただし、エーテル性の酸素原子を有していてもよい。）が好ましい。該アルキレン基は、直鎖状であってもよく、分岐状であってもよく、環状であってもよい。
【００２２】
エーテル性の酸素原子を有さないペルフルオロアルキレン基としては、下記基、または該基の２つ以上を結合させた基が挙げられる。
−（ＣＦ２）ｐ−、
−（ＣＦ（ＣｘＦ２ｘ＋１））ｐ−、
−（Ｃ（ＣｘＦ２ｘ＋１）２）ｐ−、
−（Ｃ（ＣｘＦ２ｘ＋１）（ＣｙＦ２ｙ＋１））ｐ−、
【００２３】
【化６】
2008208040.tif 000007
【００２４】
該５員環の任意のフッ素原子を−ＣｘＦ２ｘ＋１で置換した基、
【００２５】
【化７】
2008208040.tif 000008
【００２６】
該６員環の任意のフッ素原子を−ＣｘＦ２ｘ＋１で置換した基等。
ただし、ｐ、ｘ、ｙは、それぞれ整数を示す。
【００２７】
該ペルフルオロアルキレン基としては、入手しやすさ、合成しやすさの点から、下記基が好ましい。
−（ＣＦ２）２−、
−（ＣＦ２）３−、
−（ＣＦ２）４−、
−（ＣＦ２）５−、
−（ＣＦ２）６−、
−（ＣＦ２）７−、
−（ＣＦ２）８−、
−（ＣＦ（ＣＦ３））−、
−（ＣＦ（ＣＦ２ＣＦ３））−、
−（Ｃ（ＣＦ３）２）−、
−（Ｃ（ＣＦ２ＣＦ３）２）−、
【００２８】
【化８】
2008208040.tif 000009
【００２９】
エーテル性の酸素原子を有するペルフルオロアルキレン基としては、下記基、または該基の２つ以上を結合させた基が挙げられる。
−（ＣＦ２）ｐＯ（ＣＦ２）ｑ−、
−（ＣＦ２）ｐ（ＯＣＦ２ＣＦ２）ｑＯＣＦ２−、
−（ＣＦ２）ｐＯ（ＣＦ（ＣｘＦ２ｘ＋１）ＣＦ２Ｏ）ｑＣＦ（ＣｘＦ２ｘ＋１）−、
−（ＣＦ２）ｐＯ（ＣＦ２）ｑＯ（ＣＦ（ＣｘＦ２ｘ＋１）ＣＦ２Ｏ）ｒＣＦ（ＣｘＦ２ｘ＋１）−、
−ＣＦ（ＣｘＦ２ｘ＋１）（ＯＣＦ２ＣＦ（ＣｘＦ２ｘ＋１））ｒＯ（ＣＦ２）ｐＯ（ＣＦ（ＣｘＦ２ｘ＋１）ＣＦ２Ｏ）ｑＣＦ（ＣｘＦ２ｘ＋１）−、
−ＣＦ（ＣｘＦ２ｘ＋１）（ＯＣＦ２ＣＦ（ＣｘＦ２ｘ＋１））ｓＯ（ＣＦ２）ｐＯ（ＣＦ２）ｑＯ（ＣＦ（ＣｘＦ２ｘ＋１）ＣＦ２Ｏ）ｒＣＦ（ＣｘＦ２ｘ＋１）−、
【００３０】
【化９】
2008208040.tif 000010
【００３１】
該５員環の任意のフッ素原子を−ＣｘＦ２ｘ＋１で置換した基、
【００３２】
【化１０】
2008208040.tif 000011
【００３３】
該６員環の任意のフッ素原子を−ＣｘＦ２ｘ＋１で置換した基等。
ただし、ｐ、ｑ、ｒ、ｓ、ｘ、ｙは、それぞれ整数を示す。
【００３４】
該ペルフルオロアルキレン基としては、入手しやすさ、合成しやすさの点から、下記基が好ましい。
−ＣＦ２ＯＣＦ２−、
−（ＣＦ２）２Ｏ（ＣＦ２）２−、
−（ＣＦ２）３Ｏ（ＣＦ２）３−、
−ＣＦ２ＯＣＦ２ＣＦ２ＯＣＦ２−、
−ＣＦ２（ＯＣＦ２ＣＦ２）２ＯＣＦ２−、
−ＣＦ２ＯＣＦ（ＣＦ３）−、
−（ＣＦ２）２ＯＣＦ（ＣＦ３）−、
−（ＣＦ２）３ＯＣＦ（ＣＦ３）−、
−（ＣＦ２）４ＯＣＦ（ＣＦ３）−、
−（ＣＦ２）５ＯＣＦ（ＣＦ３）−、
−（ＣＦ２）６ＯＣＦ（ＣＦ３）−、
−（ＣＦ２）７ＯＣＦ（ＣＦ３）−、
−ＣＦ２ＯＣＦ２ＣＦ２ＯＣＦ（ＣＦ３）−、
−（ＣＦ２）２Ｏ（ＣＦ２）３ＯＣＦ（ＣＦ３）−、
−（ＣＦ２）３Ｏ（ＣＦ２）４ＯＣＦ（ＣＦ３）−、
−ＣＦ２（ＯＣＦ２ＣＦ２）２ＯＣＦ（ＣＦ３）−、
−ＣＦ２（ＯＣＦ２ＣＦ２）３ＯＣＦ（ＣＦ３）−、
−ＣＦ２ＯＣＦ（ＣＦ３）ＣＦ２ＯＣＦ（ＣＦ３）−、
−（ＣＦ２）２ＯＣＦ（ＣＦ３）ＣＦ２ＯＣＦ（ＣＦ３）−、
−（ＣＦ２）３ＯＣＦ（ＣＦ３）ＣＦ２ＯＣＦ（ＣＦ３）−、
−（ＣＦ２）４ＯＣＦ（ＣＦ３）ＣＦ２ＯＣＦ（ＣＦ３）−、
−（ＣＦ２）５ＯＣＦ（ＣＦ３）ＣＦ２ＯＣＦ（ＣＦ３）−、
−（ＣＦ２）６ＯＣＦ（ＣＦ３）ＣＦ２ＯＣＦ（ＣＦ３）−、
−（ＣＦ２）７ＯＣＦ（ＣＦ３）ＣＦ２ＯＣＦ（ＣＦ３）−、
−ＣＦ２ＯＣＦ２ＣＦ２ＯＣＦ（ＣＦ３）ＣＦ２ＯＣＦ（ＣＦ３）−、
−（ＣＦ２）２Ｏ（ＣＦ２）３ＯＣＦ（ＣＦ３）ＣＦ２ＯＣＦ（ＣＦ３）−、
−（ＣＦ２）３Ｏ（ＣＦ２）４ＯＣＦ（ＣＦ３）ＣＦ２ＯＣＦ（ＣＦ３）−、
−ＣＦ２（ＯＣＦ２ＣＦ２）２ＯＣＦ（ＣＦ３）ＣＦ２ＯＣＦ（ＣＦ３）−、
−ＣＦ２（ＯＣＦ２ＣＦ２）３ＯＣＦ（ＣＦ３）ＣＦ２ＯＣＦ（ＣＦ３）−、
−ＣＦ（ＣＦ３）Ｏ（ＣＦ２）２ＯＣＦ（ＣＦ３）−、
−ＣＦ（ＣＦ３）Ｏ（ＣＦ２）４ＯＣＦ（ＣＦ３）−、
−ＣＦ（ＣＦ３）Ｏ（ＣＦ２）２Ｏ（ＣＦ２）２ＯＣＦ（ＣＦ３）−、
−ＣＦ（ＣＦ３）Ｏ（ＣＦ２）３Ｏ（ＣＦ２）３ＯＣＦ（ＣＦ３）−、
【００３５】
【化１１】
2008208040.tif 000012
【００３６】
Ｒ４は、重合性反応基を有する１価のペルフルオロ有機基を示す。１価のペルフルオロ有機基とは、１価の有機基中の炭素原子に結合する水素原子のすべてがフッ素原子に置換された基を意味する。重合性反応基を有する１価のペルフルオロ有機基は、エーテル性の酸素原子を有していてもよい。
【００３７】
重合性反応基としては、ラジカル重合、アニオン重合、カチオン重合、配位重合、ヨウ素移動重合等の重合反応に活性な、不飽和結合、Ｃ−Ｂｒ結合、またはＣ−Ｉ結合を有するペルフルオロ基が挙げられる。
重合性反応基を有する１価のペルフルオロ有機基の炭素数は、１〜２０が好ましく、化合物（ａ）の取り扱いやすさ（粘度等。）の点から、１〜１０が特に好ましい。
【００３８】
重合性反応基を有する１価のペルフルオロ有機基としては、下記基が挙げられる。
ＣＦ２＝ＣＦ−、
ＣＦ２＝ＣＦＯ−、
ＣＦ２＝ＣＦＣＦ２Ｏ−、
ＢｒＣＦ２−、
ＩＣＦ２−。
【００３９】
重合性反応基を有する１価のペルフルオロ有機基としては、ＣＦ２＝ＣＦ−、ＣＦ２＝ＣＦＯ−、またはＣＦ２＝ＣＦＣＦ２Ｏ−が好ましい。ここで、Ｒ４−Ｒ２−において末端基としてＣＦ２＝ＣＦＣＦ２Ｏ−が存在する場合、ＣＦ２＝ＣＦＣＦ２Ｏ−がＲ４であり、残余の基がＲ２であるとみなす。合成しやすさ、重合性の点から、ＣＦ２＝ＣＦＯ−、またはＣＦ２＝ＣＦＣＦ２Ｏ−が特に好ましい。
【００４０】
ｎは、０または１を示す。
ｎが０である化合物（ａ）は、化合物（ａ０）を意味し、ｎが１である化合物（ａ）は、化合物（ａ１）を意味する。
【００４１】
【化１２】
2008208040.tif 000013
【００４２】
化合物（ａ０）としては、合成のしやすさの点から、化合物（ａ０−１）が好ましい。
【００４３】
【化１３】
2008208040.tif 000014
【００４４】
ただし、Ｒ１１は、−ＣＦ２−、−ＣＦ（ＣＦ３）−、−ＣＦ（ＣＦ３）ＯＣＦ２ＣＦ２−、または−ＣＦ（ＣＦ３）ＯＣＦ２ＣＦ（ＣＦ３）ＯＣＦ２ＣＦ２−を示す。
【００４５】
化合物（ａ０−１）としては、化合物（ａ０−１−１）〜化合物（ａ０−１−４）が挙げられる。
【００４６】
【化１４】
2008208040.tif 000015
【００４７】
化合物（ａ１）としては、合成のしやすさの点から、化合物（ａ１−１）が好ましい。
【００４８】
【化１５】
2008208040.tif 000016
【００４９】
ただし、Ｒ１１は、−ＣＦ２−、−ＣＦ（ＣＦ３）−、−ＣＦ（ＣＦ３）ＯＣＦ２ＣＦ２−、または−ＣＦ（ＣＦ３）ＯＣＦ２ＣＦ（ＣＦ３）ＯＣＦ２ＣＦ２−を示し、Ｒ３１は、炭素数１〜１０のペルフルオロアルキレン基（ただし、エーテル性酸素原子を有していてもよい。）を示す。
【００５０】
化合物（ａ１−１）としては、化合物（ａ１−１−１）〜化合物（ａ１−１−１２）が挙げられる。
【００５１】
【化１６】
2008208040.tif 000017
【００５２】
【化１７】
2008208040.tif 000018
【００５３】
【化１８】
2008208040.tif 000019
【００５４】
ただし、ｍは、２、４、６または８である。
【００５５】
化合物（ａ０）は、下記合成スキームに沿って合成できる。
【００５６】
【化１９】
2008208040.tif 000020
【００５７】
化合物（ｄ）は、特開平９−３０２７号公報に記載の方法によって合成できる。
【００５８】
化合物（ｃ０）は、化合物（ｄ）に０．５〜１．１当量のアンモニアを反応させることによって合成できる。アンモニアの量が０．５当量以上であれば、反応の転化率を高めることができる。アンモニアの量が１．１当量以下であれば、副生成物（アミジン化合物）の量が抑えられ、化合物（ｃ０）の収率が高くなる。
化合物（ｄ）とアンモニアとの反応は、無溶媒で行ってもよく、化合物（ｄ）および化合物（ｃ０）に不活性な溶媒を用いて行ってもよい。
該溶媒としては、たとえば、エーテル、ｔｅｒｔ−ブチルメチルエーテル、ジオキサン、テトラヒドロフラン、モノグライム、ジグライム、トリグライム、テトラグライム、ジエチレングリコールジエチルエーテル、クロロホルム、ジクロロメタン、四塩化炭素、Ｃ３Ｆ５Ｃｌ２Ｈ等が挙げられる。
反応温度は、通常、−６０℃〜室温であり、化合物（ｄ）との接触効率の点から、アンモニアが液化する温度以下が好ましく、−５０〜−２０℃が特に好ましい。加熱しても構わない。
【００５９】
化合物（ｂ）は、たとえば、Ａｎｇｅｗａｎｄｔｅ  Ｃｈｅｍｉｅ  Ｉｎｔ．  Ｅｄ．、１９７２年、第１１巻、ｐ．５８３に記載の方法等にしたがって合成できる。
化合物（ｂ）としては、化合物（ｂ−１）〜（ｂ−４）が挙げられる。
ＦＯ２ＳＣＦ２ＣＯＦ  ・・・（ｂ−１）、
ＦＯ２ＳＣＦ（ＣＦ３）ＣＯＦ  ・・・（ｂ−２）、
ＦＯ２ＳＣＦ２ＣＦ２ＯＣＦ（ＣＦ３）ＣＯＦ  ・・・（ｂ−３）、
ＦＯ２ＳＣＦ２ＣＦ２ＯＣＦ（ＣＦ３）ＣＦ２ＯＣＦ（ＣＦ３）ＣＯＦ  ・・・（ｂ−４）。
【００６０】
化合物（ａ０）は、化合物（ｃ０）と化合物（ｂ）とを溶媒中にて反応させることによって合成できる。
化合物（ｃ０）のイミドイルアミジン基と重合性反応基とが反応してしまうため、化合物（ｃ０）を合成した後は、速やかに化合物（ｂ）と反応させることが好ましい。
化合物（ｃ０）と化合物（ｂ）との反応は、室温で速やかに進行する。発熱が大きい場合、冷却しながら反応させることが好ましい。
化合物（ｂ）の量は、化合物（ｃ０）に対して２〜１０当量が好ましく、３〜５当量がより好ましい。
溶媒としては、化合物（ｃ０）の合成に用いた溶媒と同様の溶媒を用いることができる。
【００６１】
化合物（ｃ０）と化合物（ｂ）との反応においては、反応時間が短い等の場合、一部で環形成が進行せず、イミドイルアミジン基が残存した生成物を与えることがある。したがって、必要に応じて反応生成物を精製し、目的の純度および組成からなる化合物（ａ０）を得ることが好ましい。精製方法としては、水洗、抽出、クロマトグラフィー、蒸留等が挙げられる。
【００６２】
化合物（ａ１）は、下記合成スキームに沿って合成できる。
【００６３】
【化２０】
2008208040.tif 000021
【００６４】
化合物（ｈ１）としては、市販のもの、または国際公開００／５６６９４号パンフレットに記載の方法等にしたがって合成したペルフルオロエステル体から、公知の方法によって誘導化したものが挙げられる。
【００６５】
化合物（ｈ１）から、化合物（ｇ１）を経て、化合物（ｆ１）へ変換する方法としては、たとえば、Ｊｏｕｒｎａｌ  ｏｆ  Ｏｒｇａｎｉｃ  Ｃｈｅｍｉｓｔｒｙ、１９６９年、第３４巻、ｐ．１８４１−１８４４に記載の方法が挙げられる。
【００６６】
化合物（ｆ１）とアンモニアとの反応によって化合物（ｅ１）を合成する方法としては、たとえば、Ｊｏｕｒｎａｏ  ｏｆ  Ｆｌｕｏｒｉｎｅ  Ｃｈｅｍｉｓｔｒｙ、１９８０年、第１５巻、ｐ．３２７−３３１に記載の方法が挙げられる。
【００６７】
化合物（ｄ）は、上述と同様の方法によって合成できる。
【００６８】
化合物（ｃ１）は、化合物（ｅ１）と化合物（ｄ）とを反応させることによって合成できる。
化合物（ｅ１）と化合物（ｄ）との反応は、化合物（ｄ）に化合物（ｅ１）を添加することによって行うことが好ましい。化合物（ｄ）に化合物（ｅ１）を添加すれば、化合物（ｄ）の割合が常に化合物（ｅ１）よりも上回るため、化合物（ｅ１）のアミジン基が化合物（ｄ）の重合性反応基と反応しにくくなり、収率の低下が抑えられる。
また、該観点から、化合物（ｄ）の量は、化合物（ｅ１）に対して２〜５当量が好ましく、２〜２．２当量がより好ましい。過剰に用いた化合物（ｄ）は、反応終了後、蒸留操作等によって回収できる。
【００６９】
化合物（ｅ１）と化合物（ｄ）との反応は、無溶媒で行ってもよく、化合物（ｄ）および化合物（ｅ１）に不活性な溶媒を用いて行ってもよい。化合物（ｅ１）は固体であることが多いため、反応プロセスの点から、化合物（ｅ１）を溶媒に溶解させ、滴下することが好ましい。
該溶媒としては、たとえば、エーテル、ｔｅｒｔ−ブチルメチルエーテル、ジオキサン、テトラヒドロフラン、モノグライム、ジグライム、トリグライム、テトラグライム、ジエチレングリコールジエチルエーテル、クロロホルム、ジクロロメタン、四塩化炭素、Ｃ３Ｆ５Ｃｌ２Ｈ等が挙げられる。
反応温度は、通常−６０℃〜室温であり、０〜２０℃が好ましい。加熱しても構わない。
【００７０】
化合物（ｂ）は、上述と同様の方法によって合成できる。
【００７１】
化合物（ａ１）は、上述の化合物（ａ０）の合成と同様に、化合物（ｃ１）と化合物（ｂ）とを反応させることによって合成できる。
化合物（ａ１）は、上述の化合物（ａ０）と同様に精製することが好ましい。
【００７２】
以上説明した化合物（ａ）は、トリアジン環、重合性反応基およびフルオロスルホニル基を有するため、重合することによって、高い耐熱性が期待できるトリアジン環、および高いプロトン伝導性を有するスルホン酸基に変換できる、フルオロスルホニル基の両方を有するペルフルオロポリマーが得られる。また、重合性反応基が複数あることから、重合の進行によって架橋構造が形成され、さらに耐熱性の向上したペルフルオロポリマーが得られる。
【００７３】
トリアジン環およびフルオロスルホニル基を有するペルフルオロポリマーは、フルオロスルホニル基を加水分解してスルホン酸基の塩とし、必要に応じてさらに酸型化してスルホン酸基とすることによって、食塩電解用イオン交換膜、固体高分子形燃料電池用電解質膜として用いることができる。
フルオロスルホニル基の加水分解の方法としては、アルカリ加水分解によりフルオロスルホニル基をスルホン酸基のアルカリ金属塩に処理する方法が挙げられる。該方法としては、国際公開第０３／３７８８５号パンフレットに記載の方法が好ましい。
【実施例】
【００７４】
以下、実施例によって本発明を詳細に説明するが、本発明はこれらに限定されない。
ガスクロマトグラフィー分析は、ＧＣと記す。
質量スペクトル分析は、ＭＳと記す。
赤外吸収分光法は、ＩＲと記す。
ＣＣｌ２ＦＣＣｌＦ２は、Ｒ−１１３と記す。
ＣＦ２ＣｌＣＦ２ＣＨＣｌＦとＣＨＣｌ２ＣＦ２ＣＦ３との混合液は、Ｒ−２２５と記す。
テトラヒドロフランは、ＴＨＦと記す。
【００７５】
〔例１〕
化合物（ａ０−１−１）を下記合成スキームに沿って合成した。
【００７６】
【化２１】
2008208040.tif 000022
【００７７】
化合物（ｃ０−１）の合成：
温度計、コールドトラップ、ガス導入管を備えた丸底フラスコに、化合物（ｄ−１）の２ｇ、Ｒ−２２５の１０ｇを投入し、激しく撹拌しながら内温が−２０℃以下になるように冷却した。ガス導入管よりアンモニアの０．１２ｇをフラスコ内にゆっくり吹き込み、そのまましばらく撹拌を続けた。ＧＣにより、化合物（ｄ−１）の消失を確認したところで反応を止めた。フラスコ内を減圧にすることで過剰のアンモニアおよび溶媒を除去し、白濁した化合物（ｃ０−１）の溶液を得た。
【００７８】
化合物（ａ０−１−１）の合成：
該溶液に、Ｒ−２２５の２０ｇ、フッ化ナトリウム粉末の０．６ｇを投入し、激しく撹拌しながら、フラスコを氷浴に浸して冷却した。該溶液に、化合物（ｂ−１）の１．９５ｇを、内温が１０℃を超えないようにゆっくり滴下した。化合物（ｂ−１）の全量を滴下した後、氷浴を外し、室温で１時間撹拌を続けた。得られた溶液から加圧ろ過によってフッ化ナトリウム粉末を除去し、該溶液を飽和炭酸水素ナトリウム水溶液で１回、イオン交換水で１回、順に洗浄した。ついで、該溶液を硫酸マグネシウム粉末で脱水してから、エバポレーターで濃縮して、無色液体２．２ｇを得た。ＮＭＲにより分析した結果、化合物（ａ０−１−１）（ＮＭＲ純度９９％、収率８５％）の生成を確認した。ＩＲでは、トリアジン環による吸収が１５５８ｃｍ−１に、不飽和結合による吸収が１８３９ｃｍ−１に、それぞれ観測された。
【００７９】
化合物（ａ０−１−１）の１９Ｆ−ＮＭＲのスペクトルデータを示す。
１９Ｆ−ＮＭＲ（２８２．６ＭＨｚ、溶媒：ＣＤＣｌ３、基準：ＣＦＣｌ３）、δ（ｐｐｍ）：＋４２．２（１Ｆ）、−８４．８（４Ｆ）、−１０２．３（２Ｆ）、−１１３．３（２Ｆ）、−１１６．８（４Ｆ）、−１２１．６（２Ｆ）、−１２５．６（４Ｆ）、−１３５．７（２Ｆ）。
【００８０】
〔例２〕
化合物（ａ１−１−１）を下記合成スキームに沿って合成した。
【００８１】
【化２２】
2008208040.tif 000023
【００８２】
化合物（ｊ１−１）の合成：
温度計、滴下漏斗を備えた丸底フラスコに、トリエチレングリコールの５０ｇ、フッ化ナトリウム粉末の８４ｇ、Ｒ−２２５の１００ｇを投入し、氷冷しながら激しく撹拌した。フラスコ内にＣ３Ｆ７ＯＣＦ（ＣＦ３）ＣＯＦの２４５ｇを、内温が１０℃を超えないようにゆっくり滴下した。Ｃ３Ｆ７ＯＣＦ（ＣＦ３）ＣＯＦの全量を滴下した後、室温で１．５時間撹拌を続けた。ＧＣにより、トリエチレングリコールの消失を確認し、反応を停止した。得られた溶液から加圧ろ過でフッ化ナトリウム粉末を除去し、エバポレーターで濃縮してＲ−２２５および過剰のＣ３Ｆ７ＯＣＦ（ＣＦ３）ＣＯＦを除去し、濃縮液を得た。該濃縮液を減圧蒸留して、ＧＣ純度９９％の留分（２５１ｇ）を得た。留分を分析した結果、化合物（ｊ１−１）の生成を確認した。
【００８３】
化合物（ｉ１−１）の合成：
オートクレーブ（ニッケル製、内容積５００ｍＬ）を用意し、オートクレーブのガス出口に、２０℃に保持した冷却器、ＮａＦペレット充填層、および−１０℃に保持した冷却器を直列に設置した。また−１０℃に保持した冷却器から凝集した液をオートクレーブに戻す液体返送ラインを設置した。
オートクレーブにＲ−１１３の３１２ｇを投入し、２０℃に保持しながら撹拌した。オートクレーブに窒素ガスを２０℃で１時間吹き込んだ後、窒素ガスで２０体積％に希釈したフッ素ガス（以下、２０％フッ素ガスと記す。）を、２０℃、流速１７．０Ｌ／ｈで１時間吹き込んだ。ついで、２０％フッ素ガスを同じ流速で吹き込みながら、オートクレーブに、化合物（ｊ１−１）の１２４ｇをＲ−１１３の４９７ｇに溶解した溶液を、２４時間かけて注入した。
【００８４】
ついで、２０％フッ素ガスを同じ流速で吹き込みながら、オートクレーブの内圧を０．１５ＭＰａ（ゲージ圧）まで加圧した。オートクレーブ内に、Ｒ−１１３中に０．０１ｇ／ｍＬのベンゼンを含むベンゼン溶液の９ｍＬを、２５℃から４０℃にまで加熱しながら注入し、オートクレーブのベンゼン溶液注入口を閉めた。ベンゼンの注入総量は０．０９ｇであった。
さらに、２０％フッ素ガスを同じ流速で吹き込みながら、１時間撹拌を続けた。ついで、オートクレーブ内の圧力を大気圧にして、窒素ガスを１時間吹き込んだ。オートクレーブの内容物をＮＭＲにより分析した結果、化合物（ｉ１−１）（ＮＭＲ収率９８％）の生成を確認した。
【００８５】
化合物（ｈ１−１）の合成：
温度計、滴下漏斗を備えた丸底フラスコに、化合物（ｉ１−１）の１５０ｇ、フッ化ナトリウム粉末の３９ｇ、Ｒ−２２５の１５０ｇを投入し、フラスコを氷浴に漬けながら激しく撹拌した。フラスコ内に、メタノールの２２ｇを、内温が１０℃を超えないように滴下した。メタノールの全量を滴下した後、氷浴を外して室温でさらに２時間撹拌し、ＧＣにより化合物（ｉ１−１）の消失を確認した。得られた溶液から、加圧ろ過でフッ化ナトリウム粉末を除去し、エバポレーターで濃縮してＲ−２２５および過剰のメタノールを除去し、濃縮液を得た。濃縮液を単蒸留し、副生するＣ３Ｆ７ＯＣＦ（ＣＦ３）ＣＯＯＣＨ３を分取して、無色液体を５４ｇ得た。ＮＭＲ、ＧＣ−ＭＳにより分析した結果、化合物（ｈ１−１）（ＧＣ純度９８％、収率９８％）の生成を確認した。
【００８６】
化合物（ｇ１−１）の合成：
温度計、滴下漏斗、コールドトラップ、ガス導入管を備えた丸底フラスコに、Ｒ−２２５の２１０ｇを投入し、フラスコを氷浴に浸しながら、フラスコ内にアンモニアガスを吹き込んだ。しばらく撹拌を続けた後、フラスコ内に、化合物（ｈ１−１）の５４ｇを、内温が１０℃を超えないようにゆっくりと滴下した。化合物（ｈ１−１）の全量を滴下した後、さらに１時間撹拌を続け、ＧＣにより化合物（ｈ１−１）の消失を確認したところで反応終了とした。フラスコ内に窒素ガスを２時間吹き込み、過剰のアンモニアを除去してから溶媒を除去し、さらに真空ポンプで減圧乾燥して、白色粉末を４９ｇ得た。ＮＭＲ、ＩＲにより分析した結果、化合物（ｇ１−１）が定量的に生成していることを確認した。
【００８７】
化合物（ｆ１−１）の合成：
丸底フラスコに、化合物（ｇ１−１）の４９ｇ、Ｐ２Ｏ５粉末の６５ｇを投入し、激しく振り混ぜてよく混合した。フラスコ頭頂部から順に、留出器、トラップ管、真空ポンプを取り付け、フラスコをマントルヒーターに設置した。フラスコ内を真空ポンプで６６ｋＰａに減圧しながら、フラスコを２７０℃に加熱し、３０分加熱した。さらに５０ｋＰａに減圧したところで、液体の留出が始まった。１３〜５０ｋＰａに減圧しながら液体を留出させ、２４ｇの無色液体を得た。また、トラップ管からも７ｇの無色液体を回収した。ＧＣ、ＧＣ−ＭＳにより分析した結果、それぞれＧＣ純度９７％、９５％で化合物（ｆ１−１）が生成していることを確認した。
【００８８】
化合物（ｆ１−１）の１９Ｆ−ＮＭＲのスペクトルデータを示す。
１９Ｆ−ＮＭＲ（２８２．６ＭＨｚ、溶媒：ＣＤＣｌ３、基準：ＣＦＣｌ３）、δ（ｐｐｍ）：−５８．４（４Ｆ）、−８８．４（４Ｆ）。
【００８９】
化合物（ｅ１−１）の合成：
温度計、滴下漏斗、コールドトラップ、ガス導入管を備えた丸底フラスコに、ｔｅｒｔ−ブチルメチルエーテルの１０ｇを投入し、−５０℃に冷却しながらフラスコ内にアンモニアガスを吹き込んだ。しばらく撹拌を続けた後、フラスコ内に、化合物（ｆ１−１）の１５ｇをｔｅｒｔ−ブチルメチルエーテル１７ｇで希釈した溶液をゆっくりと滴下した。フラスコ内は徐々に白濁し、固形物の析出を確認した。化合物（ｆ１−１）の全量を滴下した後、ｔｅｒｔ−ブチルメチルエーテルの１０ｇを追加し、アンモニアガスの供給を停止して、徐々に室温まで昇温しながら６時間撹拌を続けた。ＧＣにより、化合物（ｆ１−１）の消失を確認したところで反応を停止し、溶媒を除去することで白色固体の１６ｇを得た。ＮＭＲ、ＩＲにより分析した結果、化合物（ｅ１−１）がほぼ定量的に生成していることを確認した。ＩＲでは、アミジン基に帰属される吸収が、１６６８ｃｍ−１に観測された。
【００９０】
化合物（ｅ１−１）の１９Ｆ−ＮＭＲのスペクトルデータを示す。
１９Ｆ−ＮＭＲ（２８２．６ＭＨｚ、溶媒：ＴＨＦ、外部基準：アセトン−ｄ６／ＣＦＣｌ３）、δ（ｐｐｍ）：−７８．６（４Ｆ）、−９１．３（４Ｆ）。
【００９１】
化合物（ｃ１−１）の合成：
温度計、滴下漏斗を備えた丸底フラスコに、化合物（ｄ−１）の０．９ｇ、ＴＨＦの２ｇを投入し、フラスコを氷浴に浸して撹拌しながら、フラスコ内に、化合物（ｅ１−１）の０．５ｇをＴＨＦの３ｇで希釈した溶液を、ゆっくりと滴下した。化合物（ｅ１−１）の全量を滴下した後、さらに室温で１時間撹拌を続けた。ＧＣ、ＮＭＲにより反応の進行を確認し、溶媒を除去して化合物（ｃ１−１）の無色粘性溶液を得た。
【００９２】
化合物（ａ１−１−１）の合成：
該溶液に、Ｒ−２２５の１０ｇ、フッ化ナトリウム粉末の０．５ｇを投入し、フラスコを氷浴に浸して撹拌しながら、フラスコ内に、化合物（ｂ−１）の１．８ｇをゆっくり滴下した。氷浴を外して、さらに終夜撹拌を続け、ＮＭＲ、ＩＲにより反応の進行を確認したところで終了とした。得られた溶液から、加圧ろ過でフッ化ナトリウムを除去し、エバポレーターで濃縮してＲ−２２５および過剰の化合物（ｂ−１）を除去し、無色液体の化合物（ａ１−１−１）（ＮＭＲ純度９４％、収率６６％）の１．２ｇを得た。ＩＲでは、トリアジン環による吸収が１５５７ｃｍ−１に、不飽和結合による吸収が１８３９ｃｍ−１に、それぞれ観測された。
【００９３】
化合物（ａ１−１−１）の１９Ｆ−ＮＭＲのスペクトルデータを示す。
１９Ｆ−ＮＭＲ（２８２．６ＭＨｚ、溶媒：ＣＤＣｌ３、基準：ＣＦＣｌ３）、δ（ｐｐｍ）：＋４１．９（２Ｆ）、−７４．６（４Ｆ）、−８４．８（４Ｆ）、−８８．０（４Ｆ）、−１０２．３（４Ｆ）、−１１３．２（２Ｆ）、−１１６．８（４Ｆ）、−１２１．６（２Ｆ）、−１２５．５（４Ｆ）、−１３５．６（２Ｆ）。
【００９４】
〔例３〕
化合物（ａ１−１−２）を下記合成スキームに沿って合成した。
【００９５】
【化２３】
2008208040.tif 000024
【００９６】
化合物（ｃ１−１）の合成：
温度計、滴下漏斗を備えた丸底フラスコに、化合物（ｄ−１）の１．４ｇ、ＴＨＦの３ｇを投入し、フラスコを氷浴に浸して撹拌しながら、フラスコ内に、化合物（ｅ１−１）の０．８ｇをＴＨＦの５ｇで希釈した溶液を、ゆっくりと滴下した。化合物（ｅ１−１）の全量を滴下した後、さらに室温で１時間撹拌を続けた。ＧＣ、ＮＭＲにより反応の進行を確認し、溶媒を除去して化合物（ｃ１−１）の無色粘性液体を得た。
【００９７】
化合物（ａ１−１−２）の合成：
該溶液に、Ｒ−２２５の１５ｇ、フッ化ナトリウム粉末の１．２ｇを投入し、フラスコを氷浴に浸して撹拌しながら、フラスコ内に、化合物（ｂ−２）の１．８ｇをゆっくり滴下した。氷浴を外して、さらに終夜撹拌を続け、ＮＭＲ、ＩＲにより反応の進行を確認したところで終了とした。得られた溶液から、加圧ろ過でフッ化ナトリウムを除去し、エバポレーターで濃縮してＲ−２２５および過剰の化合物（ｂ−２）を除去し、無色液体の３．０ｇを得た。シリカゲルカラム（展開溶媒：ヘキサン／酢酸エチル＝９５／５）で精製し、無色液体の化合物（ａ１−１−２）（ＮＭＲ純度９５％、収率３８％）の１．２ｇを得た。ＩＲでは、トリアジン環による吸収が１５５８ｃｍ−１に、不飽和結合による吸収が１８３８ｃｍ−１に、それぞれ観測された。
【００９８】
化合物（ａ１−１−２）の１９Ｆ−ＮＭＲのスペクトルデータを示す。
１９Ｆ−ＮＭＲ（２８２．６ＭＨｚ、溶媒：ＣＤＣｌ３、基準：ＣＦＣｌ３）、δ（ｐｐｍ）：＋５１．１（２Ｆ）、−７２．８（６Ｆ）、−７５．０（４Ｆ）、−８５．２（４Ｆ）、−８８．３（４Ｆ）、−１１４．９（２Ｆ）、−１１７．１（４Ｆ）、−１２１．８（２Ｆ）、−１２５．８（４Ｆ）、−１３６．０（２Ｆ）、−１６３．１（２Ｆ）。
【００９９】
〔例４〕
化合物（ａ１−１−３）を下記合成スキームに沿って合成した。
【０１００】
【化２４】
2008208040.tif 000025
【０１０１】
化合物（ｃ１−１）の合成：
温度計、滴下漏斗を備えた丸底フラスコに、化合物（ｄ−１）の１．３ｇ、ＴＨＦの５ｇを投入し、フラスコを氷浴に浸して撹拌しながら、フラスコ内に、化合物（ｅ１−１）の１．０ｇをＴＨＦの５ｇで希釈した溶液を、ゆっくりと滴下した。化合物（ｅ１−１）の全量を滴下した後、さらに室温で１時間撹拌を続けた。ＧＣ、ＮＭＲにより反応の進行を確認し、溶媒を除去して化合物（ｃ１−１）の無色粘性溶液を得た。
【０１０２】
化合物（ａ１−１−３）の合成：
該溶液に、Ｒ−２２５の２０ｇ、フッ化ナトリウム粉末の０．８ｇを投入し、フラスコを氷浴に浸して撹拌しながら、フラスコ内に、化合物（ｂ−３）の２．６ｇをゆっくり滴下した。氷浴を外して、さらに終夜撹拌を続け、ＮＭＲ、ＩＲにより反応の進行を確認したところで終了とした。得られた溶液から、加圧ろ過でフッ化ナトリウムを除去し、エバポレーターで濃縮してＲ−２２５および過剰の化合物（ｂ−３）を除去し、無色液体の２．９ｇを得た。シリカゲルカラム（展開溶媒：ヘキサン／酢酸エチル＝９５／５）で精製し、無色液体の化合物（ａ１−１−３）（ＮＭＲ純度９９％、収率３０％）の１．０ｇを得た。ＩＲでは、トリアジン環による吸収が１５５８ｃｍ−１に、不飽和結合による吸収が１８３９ｃｍ−１に、それぞれ観測された。
【０１０３】
化合物（ａ１−１−３）の１９Ｆ−ＮＭＲのスペクトルデータを示す。
１９Ｆ−ＮＭＲ（２８２．６ＭＨｚ、溶媒：ＣＤＣｌ３、基準：ＣＦＣｌ３）、δ（ｐｐｍ）：＋４４．３（２Ｆ）、−７５．４（４Ｆ）、−７６．４〜−７７．０（２Ｆ）、−８１．９〜−８２．５（２Ｆ）、−８２．５（６Ｆ）、−８５．４（４Ｆ）、−８８．６（４Ｆ）、−１１２．９（４Ｆ）、−１１４．５（２Ｆ）、−１１７．４（４Ｆ）、−１２２．６（２Ｆ）、−１２６．０（４Ｆ）、−１３３．１（２Ｆ）、−１３６．９（２Ｆ）。
【産業上の利用可能性】
【０１０４】
本発明のペルフルオロトリアジン化合物は、燃料電池に用いられる、優れた特性を有する電解質膜のペルフルオロポリマーの原料モノマーとして有用である。